(57)【特許請求の範囲】
【請求項１】
質量％で、Ｂ２Ｏ３成分を１５．０〜２８．０％、
Ｌａ２Ｏ３成分を２０．０％〜４５
．０％含有し、
ＴｉＯ２成分の含有量が１５．０％以下、
ＺｒＯ２成分の含有量が９．０％以下
、
Ｎｂ２Ｏ５成分の含有量が５．０％以下、
ＷＯ３成分の含有量が５．０％以下であり、
質量和で、（Ｎｂ２Ｏ５＋ＷＯ３＋ＴｉＯ２）が０％超〜１２．５％
質量比（Ｎｂ２Ｏ５＋ＷＯ３）／（Ｌａ２Ｏ３＋Ｇｄ２Ｏ３＋Ｔａ２Ｏ５）が０．１以下であり、
（Ｌａ２Ｏ３＋Ｇｄ２Ｏ３＋Ｔａ２Ｏ５）が２５．０〜４１．８９％であり、
３０〜４５のアッベ数（νｄ）と１．７５以上の屈折率（ｎｄ）と、４．８０以下の比重を有し、
分光透過率が７０％を示す波長（λ７０）が４３０ｎｍ以下であることを特徴とする光学ガラス。     
【請求項２】
質量％でＧｄ２Ｏ３成分  ０〜２０．０％
Ｙ２Ｏ３成分  ０〜２０．０％ Ｙｂ２Ｏ３成分  ０〜１０．０％ Ｌｕ２Ｏ３成分  ０〜５．０％
Ｔａ２Ｏ５成分  ０〜５．０％ である請求項１記載の光学ガラス。     
【請求項３】
Ｌｎ２Ｏ３成分（式中、ＬｎはＬａ、Ｇｄ、Ｙ、Ｙｂからなる群より選択される１種以
上）の質量和が１５．０％以上６０．０％以下である請求項１又は２記載の光学ガラス。
【請求項４】
質量％でＳｉＯ２成分  ０〜１５．０％
である請求項１から３のいずれか記載の光学ガラス。     
【請求項５】
質量％でＣａＯ成分  ０〜１５．０％ ＢａＯ成分  ０〜１５．０％
ＭｇＯ成分  ０〜１０．０％ ＳｒＯ成分  ０〜１０．０％ ＺｎＯ成分  ０〜２５．０％ である請求項１から４のいずれか記載の光学ガラス。
【請求項６】
ＲＯ成分（式中、ＲはＭｇ、Ｃａ、Ｓｒ、Ｂａからなる群より選択される１種以上）の
質量和が３０．０％以下である請求項１から５のいずれか記載の光学ガラス。     
【請求項７】
質量％でＬｉ２Ｏ成分  ０〜５．０％
Ｎａ２Ｏ成分  ０〜５．０％ Ｋ２Ｏ成分  ０〜５．０％ である請求項１から６のいずれか記載の光学ガラス。
【請求項８】
Ｒｎ２Ｏ成分（式中、ＲｎはＬｉ、Ｎａ、Ｋからなる群より選択される１種以上）の質量和が５．０％以下である請求項１から７のいずれか記載の光学ガラス。
【請求項９】
質量％で Ｐ２Ｏ５成分  ０〜１０．０％
ＧｅＯ２成分  ０〜１０．０％ Ｂｉ２Ｏ３成分  ０〜１０．０％ ＴｅＯ２成分  ０〜５．０％
Ａｌ２Ｏ３成分  ０〜５．０％ Ｇａ２Ｏ３成分  ０〜５．０％ ＳｎＯ成分  ０〜３．０％
Ｓｂ２Ｏ３成分  ０〜３．０％ である請求項１から８のいずれか記載の光学ガラス。     
【請求項１０】
請求項１から９のいずれか記載の光学ガラスからなる研磨加工用及び／又は精密プレス成形用のプリフォーム。
【発明の詳細な説明】
【技術分野】
【０００１】
本発明は、光学ガラス、プリフォーム及び光学素子に関する。
【背景技術】
【０００２】
近年、光学系を使用する機器のデジタル化や高精細化が急速に進んでおり、デジタルカメラやビデオカメラ等の撮影機器や、プロジェクタやプロジェクションテレビ等の画像再生（投影）機器等の各種光学機器の分野では、光学系で用いられるレンズやプリズム等の光学素子の枚数を削減し、光学系全体を軽量化及び小型化する要求が強まっている。
【０００３】
光学素子を作製する光学ガラスの中でも特に、光学系全体の軽量化及び小型化を図ることが可能な、１．７５以上の屈折率（ｎｄ）を有し、３０以上４０以下のアッベ数（νｄ）を有する高屈折率低分散ガラスの需要が非常に高まっている。このような高屈折率低分散ガラスとしては、特許文献１〜３に代表されるようなガラス組成物が知られている。
【先行技術文献】
【特許文献】
【０００４】
【特許文献１】特開昭５２−１０３４１２号公報
【特許文献２】特開２００８−１２０６７７号公報
【特許文献３】特開２０１４−０４７０９９号公報
【発明の概要】
【発明が解決しようとする課題】
【０００５】
光学ガラスの材料コストを低減するために、光学ガラスの原料はなるべく安価であることが望まれる。ところが、特許文献１〜３に記載されたガラス組成物は、原料が高価な成分であるＴａ２Ｏ５成分を極力少なく含有していたとしても、その一方でＮｂ２Ｏ５成分、ＷＯ３並びに、Ｇｄ２Ｏ３成分やＹｂ２Ｏ３成分等の希土類成分を多量に含んでおり、依然として高価な原料を含んでいるため、こうした要求に十分応えるものとは言い難い。
【０００６】
また、これらの高価な成分の代わりに、ＴｉＯ2成分のような比較的安価な高屈折率成分を多く含有させて、所望の屈折率等の光学特性を得ることも考えられる。しかし、このような安価な高屈折率成分を多く含有するガラスは着色していることが多く、可視光を透過させるレンズやプリズム等の光学素子の用途に用いるには好適でない。
【０００７】
本発明は、上記問題点に鑑みてなされたものであって、その目的とするところは、屈折率（ｎｄ）及びアッベ数（νｄ）が所望の範囲内にありながら、且つ光学機器の軽量化に寄与しうる安定である光学素子に好適な光学ガラスを、より安価に得ることにある。
【課題を解決するための手段】
【０００８】
本発明者らは、上記課題を解決するために、鋭意試験研究を重ねた結果、Ｂ２Ｏ３成分及びＬａ２Ｏ３成分を含有するガラスに対して、Ｎｂ２Ｏ５成分を５．０％以下、及びＷＯ３成分を５．０％以下にした場合であっても、高価な原材料であるＮｂ２Ｏ５成分やＷＯ３成分を極力含有させずに、所望の屈折率及びアッベ数が維持され、且つガラスの比重が小さくなることを見出し、本発明を完成するに至った。具体的には、本発明は以下のようなものを提供する。
【０００９】
（１）  質量％で、Ｂ２Ｏ３成分を１５．０〜３５．０％、Ｌａ２Ｏ３成分を２０．０％〜６０．０％含有し、Ｎｂ２Ｏ５成分の含有量が５．０％以下、ＷＯ３成分の含有量が５．０％以下であり、１．７５以上の屈折率（ｎｄ）と、４．８０以下の比重を有することを特徴とする光学ガラス。
【００１０】
（２）    質量和で、（Ｌａ２Ｏ３＋Ｇｄ２Ｏ３＋Ｔａ２Ｏ５）が２５．０〜６０．０％であることを特徴とする（１）記載の光学ガラス。
【００１１】
（３）  質量比で、（Ｎｂ２Ｏ５＋ＷＯ３）／（Ｌａ２Ｏ３＋Ｇｄ２Ｏ３＋Ｔａ２Ｏ５）が０．２５以下であることを特徴とする（１）又は（２）記載の光学ガラス。
【００１２】
（４）  質量比で、ＺｎＯ／ＢａＯが０超〜５．０以下であることを特徴とする（１）から（３）のいずれか記載の光学ガラス。
【００１３】
（５）質量和で、（Ｎｂ２Ｏ５＋ＷＯ３＋ＴｉＯ２）が０超〜２０．０％であることを特徴とする（１）から（４）のいずれか記載の光学ガラス。
【００１４】
（６）  質量％で
Ｇｄ２Ｏ３成分  ０〜２０．０％
Ｙ２Ｏ３成分    ０〜２０．０％
Ｙｂ２Ｏ３成分  ０〜１０．０％
Ｌｕ２Ｏ３成分  ０〜５．０％
Ｔａ２Ｏ５成分  ０〜５．０％
である（１）から（５）のいずれか記載の光学ガラス。
【００１５】
（７）  Ｌｎ２Ｏ３成分（式中、ＬｎはＬａ、Ｇｄ、Ｙ、Ｙｂからなる群より選択される１種以上）の質量和が１５．０％以上６０．０％以下である（１）から（６）のいずれか記載の光学ガラス。
【００１６】
（８）  質量％で
ＳｉＯ２成分  ０〜１５．０％
ＴｉＯ２成分  ０〜２０．０％
ＺｒＯ２成分  ０〜１０．０％
である（１）から（７）のいずれか記載の光学ガラス。
【００１７】
（９）  質量％で
ＣａＯ成分  ０〜１５．０％
ＢａＯ成分  ０〜１５．０％
ＭｇＯ成分  ０〜１０．０％
ＳｒＯ成分  ０〜１０．０％
ＺｎＯ成分  ０〜２５．０％
である（１）から（８）のいずれか記載の光学ガラス。
【００１８】
（１０）  ＲＯ成分（式中、ＲはＭｇ、Ｃａ、Ｓｒ、Ｂａからなる群より選択される１種以上）の質量和が３０．０％以下である（１）から（９）のいずれか記載の光学ガラス。
【００１９】
（１１）  質量％で
Ｌｉ２Ｏ成分  ０〜５．０％
Ｎａ２Ｏ成分  ０〜５．０％
Ｋ２Ｏ成分  ０〜５．０％
である（１）から（１０）のいずれか記載の光学ガラス。
【００２０】
（１２）  Ｒｎ２Ｏ成分（式中、ＲｎはＬｉ、Ｎａ、Ｋからなる群より選択される１種以上）の質量和が５．０％以下である（１）から（１１）のいずれか記載の光学ガラス。
【００２１】
（１３）  質量％で
Ｐ２Ｏ５成分  ０〜１０．０％
ＧｅＯ２成分  ０〜１０．０％
Ｂｉ２Ｏ３成分  ０〜１０．０％
ＴｅＯ２成分  ０〜５．０％
Ａｌ２Ｏ３成分  ０〜５．０％
Ｇａ２Ｏ３成分  ０〜５．０％
ＳｎＯ成分  ０〜３．０％
Ｓｂ２Ｏ３成分  ０〜３．０％
である（１）から（１２）のいずれか記載の光学ガラス。
【００２２】
（１４）  ３０〜４５のアッベ数（νｄ）を有する（１）から（１３）のいずれか記載の光学ガラス。
【００２３】
（１５）分光透過率が７０％を示す波長（λ７０）が４５０ｎｍ以下である（１）から（１４）のいずれか記載の光学ガラス。
【００２４】
（１６）  （１）から（１５）のいずれか記載の光学ガラスからなる研磨加工用及び／又は精密プレス成形用のプリフォーム。
【００２５】
（１７）  （１）から（１５）のいずれか記載の光学ガラスを研削及び／又は研磨してなる光学素子。
【００２６】
（１８）    （１６）の記載のプリフォームを精密プレス成形してなる光学素子。
【発明の効果】
【００２７】
本発明によれば、屈折率（ｎｄ）及びアッベ数（νｄ）が所望の範囲内にありながら、且つ光学機器の軽量化に寄与しうる安定である光学素子に好適な光学ガラスを、より安価に得ることができる。
【発明を実施するための形態】
【００２８】
本発明の光学ガラスは、酸化物換算組成のガラス全質量に対して、質量％でＢ２Ｏ３成分を１５．０〜３５．０％、Ｌａ２Ｏ３成分を２０．０〜６０．０％含有し、Ｎｂ２Ｏ５成分の含有量が５．０％以下、ＷＯ３成分の含有量が５．０％以下であり、１．７５以上の屈折率（ｎｄ）と、４．５以下の比重を有する。Ｂ２Ｏ３成分及びＬａ２Ｏ３成分を含有するガラスに対して、高価な原材料であるＮｂ２Ｏ５成分やＷＯ３成分を極力含有させなくても、１．７５以上の屈折率（ｎｄ）を有し、且つ比重が４．５以下の光学ガラスを得ることができ、また、より安価な光学ガラスを提供することが可能となる。
【００２９】
以下、本発明の光学ガラスの実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の趣旨を限定するものではない。
【００３０】
［ガラス成分］
本発明の光学ガラスを構成する各成分の組成範囲を以下に述べる。本明細書中で特に断りがない場合、各成分の含有量は、全て酸化物換算組成のガラス全質量に対する質量％で表示されるものとする。ここで、「酸化物換算組成」とは、本発明のガラス構成成分の原料として使用される酸化物、複合塩、金属弗化物等が溶融時に全て分解され酸化物へ変化すると仮定した場合に、当該生成酸化物の総質量を１００質量％として、ガラス中に含有される各成分を表記した組成である。
【００３１】
＜必須成分、任意成分について＞
Ｂ２Ｏ３成分は、ガラス形成成分であり、本発明の光学ガラスに必須の成分である。
特に、Ｂ２Ｏ３成分を１５．０％以上含有することで、比重を小さくしつつ、安定なガラスの形成を促して失透を低減し、且つガラスの熱的安定性を高めることができる。従って、Ｂ２Ｏ３成分の含有量は、好ましくは１５．０％、より好ましくは１７．０％、さらに好ましくは２０．０％を下限とする。
一方、Ｂ２Ｏ３成分の含有量を３５．０％以下にすることで、ガラスの屈折率の低下を抑え、且つ化学的耐久性の悪化を抑えることができる。従って、Ｂ２Ｏ３成分の含有量は、好ましくは３５．０％、より好ましくは３３．０％、さらに好ましくは２８．０％を上限とする。
Ｂ２Ｏ３成分は、原料としてＨ３ＢＯ３、Ｎａ２Ｂ４Ｏ７、Ｎａ２Ｂ４Ｏ７・１０Ｈ２Ｏ、ＢＰＯ４等を用いることができる。
【００３２】
Ｌａ２Ｏ３成分は、２０．０％以上含有することで、ガラスの屈折率及びアッベ数を高める成分である。また、希土類元素の中では比較的安価であり、ガラスの材料コストの上昇を抑えるのに有効な成分である。そのため、Ｌａ２Ｏ３成分は、本発明の光学ガラスに含めるべき成分である。従って、Ｌａ２Ｏ３成分の含有量は、好ましくは２０．０％、より好ましくは２５．０％、さらに好ましくは３０．０％、さらに好ましくは３３．０％を下限とする。
一方、Ｌａ２Ｏ３成分の含有量を６０．０％以下にすることで、ガラスの失透を低減できる。従って、Ｌａ２Ｏ３成分の含有量は、好ましくは６０．０％、より好ましくは５０．０％、さらに好ましくは４５．０％を上限とする。
Ｌａ２Ｏ３成分は、原料としてＬａ２Ｏ３、Ｌａ（ＮＯ３）３・ＸＨ２Ｏ（Ｘは任意の整数）等を用いることができる。
【００３３】
Ｎｂ２Ｏ５成分は、含有量を５．０％以下にすることで、高価なＮｂ２Ｏ５成分の使用が低減されるため、ガラスの材料コストを低減できる。また、ガラス製造時の溶解温度の上昇が抑えられるため、ガラスの製造コストも低減できる。また、Ｎｂ２Ｏ５成分によるガラスの可視光透過率の低下を抑えられる。従って、Ｎｂ２Ｏ５成分の含有量は、好ましくは５．０％、より好ましくは４．０％、さらに好ましくは３．０％を上限とし、最も好ましくは含有しない。
Ｎｂ２Ｏ５成分は、原料としてＮｂ２Ｏ５等を用いることができる。
【００３４】
ＷＯ３成分は、含有量を５．０％以下にすることで、高価なＷＯ３成分の使用が低減されるため、ガラスの材料コストを低減できる。また、ＷＯ３成分によるガラスの着色を低減して可視光透過率を高め、さらに比重を小さくすることができる。従って、ＷＯ３成分の含有量は、好ましくは５．０％、より好ましくは４．０％、さらに好ましくは３．０％を上限とし、最も好ましくは含有しない。
ＷＯ３成分は、原料としてＷＯ３等を用いてガラス内に含有できる。
【００３５】
本発明の光学ガラスにおける、Ｌａ２Ｏ３成分、Ｇｄ２Ｏ３成分及びＴａ２Ｏ５成分の合計量は、２５．０％以上６０．０％以下であることが好ましい。特に質量和（Ｌａ２Ｏ３＋Ｇｄ２Ｏ３＋Ｔａ２Ｏ５）を２５．０％以上とすることにより、所望の屈折率及びアッベ数を有するガラスを得ることができ、ガラスを安定して取得できる。従って、質量和は、好ましくは２５．０％を下限とし、より好ましくは３０．０％、さらに好ましくは３５．０％を下限とする。
一方、質量和（Ｌａ２Ｏ３＋Ｇｄ２Ｏ３＋Ｔａ２Ｏ５）を６０．０％以下とすることで、材料コストを低減することができる。従って、質量和（Ｌａ２Ｏ３＋Ｇｄ２Ｏ３＋Ｔａ２Ｏ５）は、好ましくは６０．０％、より好ましくは５５．０％、さらに好ましくは５０．０％、最も好ましくは４５.０％を上限とする。
【００３６】
本発明の光学ガラスにおける、Ｌａ２Ｏ３成分、Ｇｄ２Ｏ３成分及びＴａ２Ｏ５成分に対するＮｂ２Ｏ５成分及びＷＯ３成分の含有量の比率（質量比）は、０．２５以下が好ましい。これにより、所望の屈折率及びアッベ数を有するガラスを得つつも、比重を小さくでき、また、Ｎｂ２Ｏ５やＷＯ３などによって高まる原料のコストを低減することができる。従って、質量比（Ｎｂ２Ｏ５＋ＷＯ３）／（Ｌａ２Ｏ３＋Ｇｄ２Ｏ３＋Ｔａ２Ｏ５）は、好ましくは０．２５以下、より好ましくは０．１５以下、さらに好ましくは０．１０以下、最も好ましくは０．０５以下とする。
【００３７】
本発明の光学ガラスにおける、ＢａＯ成分に対するＺｎＯ成分の含有量の比率（質量比）は、０超５．０以下が好ましい。（ＺｎＯ）／（ＢａＯ）の質量比を０超とすることにより、ガラス成形時の安定性を高めることができる。従って、この質量比は、好ましくは０超、より好ましくは０．１、さらに好ましくは０．５超を下限としてもよい。
一方、（ＺｎＯ）／（ＢａＯ）の質量比は、５．０以下とすることで、ガラスの比重を小さくすることができる。従って、この質量比は、好ましくは５．０、より好ましくは４．９、さらに好ましくは４．８を上限とする。
【００３８】
本発明の光学ガラスにおける、Ｎｂ２Ｏ５成分、ＷＯ３成分及びＴｉＯ２成分の合計量は、０％超にする場合に、高屈折率及び高分散へと調整できるため、所望の光学定数を得やすくすることができる。従って、質量和（Ｎｂ２Ｏ５＋ＷＯ３＋ＴｉＯ２）は、好ましくは０％超、より好ましくは３．０％、さらに好ましくは６．０％を下限としてもよい。
一方、質量和（Ｎｂ２Ｏ５＋ＷＯ３＋ＴｉＯ２）を２０．０％以下とすることで、ガラスの着色を低減し、ガラスの可視光透過率を高めることができる。従って、質量和（Ｎｂ２Ｏ５＋ＷＯ３＋ＴｉＯ２）は、好ましくは２０．０％、より好ましくは１５．０％、さらに好ましくは１２．５％を上限とする。
【００３９】
Ｇｄ２Ｏ３成分、Ｙ２Ｏ３成分、Ｙｂ２Ｏ３及びＬｕ２Ｏ３成分は、０％超含有する場合に、ガラスの屈折率及びアッベ数を高め、且つ失透を低減する任意成分である。
一方で、Ｇｄ２Ｏ３成分、Ｙ２Ｏ３成分の含有量を各々２０．０％以下にすること、Ｙｂ２Ｏ３成分の含有量を１０．０％以下にすること、また、Ｌｕ２Ｏ３成分の含有量を５．０％以下とすることで、これら高価な成分の使用が低減されるため、ガラスの材料コストを低減できる。また、これら成分の過剰な含有によるガラスのアッベ数の必要以上の上昇や、失透を抑えることができる。従って、Ｇｄ２Ｏ３成分、Ｙ２Ｏ３成分の含有量は、好ましくは２０．０％、より好ましくは１５．０％、さらに好ましくは１０．０％を上限とし、さらに好ましくは５．０％未満、さらに好ましくは３．０％未満とする。また、Ｙｂ２Ｏ３成分の含有量は、好ましくは１０．０％を上限とし、より好ましくは５．０％未満、さらに好ましくは３．０％未満とする。また、Ｌｕ２Ｏ３成分の含有量は、好ましくは５．０％を上限とし、より好ましくは３．０％未満、さらに好ましくは１．０％未満とする。
Ｇｄ２Ｏ３成分、Ｙ２Ｏ３成分、Ｙｂ２Ｏ３及びＬｕ２Ｏ３成分は、原料としてＧｄ２Ｏ３、ＧｄＦ３、Ｙ２Ｏ３、ＹＦ３、Ｙｂ２Ｏ３、Ｌｕ２Ｏ３等を用いてガラス内に含有できる。
【００４０】
Ｔａ２Ｏ５成分は、０％超含有する場合に、ガラスの屈折率を高め、且つ失透を低減する任意成分である。
一方で、Ｔａ２Ｏ５成分の含有量を５．０％以下にすることで、高価なＴａ２Ｏ５成分の使用が低減されるため、ガラスの材料コストを低減できる。また、Ｔａ２Ｏ５成分の使用の低減により、原料の溶解温度が低くなり、原料の溶解に要するエネルギーが低減されるため、光学ガラスの製造コストをも低減できる。従って、Ｔａ２Ｏ５成分の含有量は、好ましくは５．０％、より好ましくは３．０％、さらに好ましくは１．０％、さらに好ましくは０．１％を上限とし、最も好ましくは含有しない。
Ｔａ２Ｏ５成分は、原料としてＴａ２Ｏ５等を用いてガラス内に含有できる。
【００４１】
本発明の光学ガラスにおける、Ｌｎ２Ｏ３成分（式中、ＬｎはＬａ、Ｇｄ、Ｙ、Ｙｂからなる群より選択される１種以上）の合計量は、１５．０％以上６０．０％以下であることが好ましい。
特に、この合計量を１５．０％以上にすることで、ガラスのアッベ数を高めることができる。従って、Ｌｎ２Ｏ３成分の合計量（質量和）は、好ましくは１５．０％、より好ましくは２０．０％、さらに好ましくは２５．０％、最も好ましくは３０．０％を下限とする。
一方、この合計量を６０．０％以下にすることで、ガラスの失透を低減しながらも、高価な希土類の使用が低減されるため、ガラスの材料コストを低減できる。従って、Ｌｎ２Ｏ３成分の質量和は、好ましくは６０．０％、より好ましくは５０．０％、さらに好ましくは４５．０％を上限とする。
【００４２】
ＳｉＯ２成分は、０％超含有する場合に、比重を小さくしつつ、ガラスの粘度を高められ、且つガラスの失透を低減できる任意成分である。従って、ＳｉＯ２成分の含有量は、好ましくは１．０％超、より好ましくは２．０％超、さらに好ましくは４．０％超としてもよい。
一方で、ＳｉＯ２成分の含有量を１５．０％以下にすることで、ガラス転移点の上昇を抑え、且つ屈折率の低下を抑えられる。従って、ＳｉＯ２成分の含有量は、好ましくは１５．０％、より好ましくは１０．０％、さらに好ましくは８．０％を上限とする。
ＳｉＯ２成分は、原料としてＳｉＯ２、Ｋ２ＳｉＦ６、Ｎａ２ＳｉＦ６等を用いてガラス内に含有できる。
【００４３】
ＴｉＯ２成分は、０％超含有する場合に、ガラスの屈折率を高くでき、且つアッベ数を低く調整できる任意成分である。そのため、ＴｉＯ２成分の含有量は、好ましくは０％超、より好ましくは１．０％、より好ましくは３．０％、さらに好ましくは５．０％を下限としてもよい。
一方で、ＴｉＯ２成分の含有量を２０．０％以下にすることで、ＴｉＯ２成分が結晶核になることによるガラスの失透を抑制し、アッベ数の必要以上の低下を抑え、且つＴｉＯ２成分の含有によるガラスの着色を低減して可視光透過率を高めることができる。従って、ＴｉＯ２成分の含有量は、好ましくは２０．０％、より好ましくは１５．０％、さらに好ましくは１２．０％を上限とする。
ＴｉＯ２成分は、原料としてＴｉＯ２等を用いてガラス内に含有できる。
【００４４】
ＺｒＯ２成分は、０％超含有する場合に、ガラスの高屈折率及び低分散に寄与でき、且つガラスの失透を低減できる任意成分である。そのため、ＺｒＯ２成分の含有量は、好ましくは０％超、より好ましくは０．５％超、さらに好ましくは１．０％超、最も好ましくは３．０％超としてもよい。
一方で、ＺｒＯ２成分の含有量を１０．０％以下にすることで、ガラス製造時の溶解温度の上昇を抑えることでガラスの製造コストの上昇を抑えられる。従って、ＺｒＯ２成分の含有量は、好ましくは１０．０％、より好ましくは９．０％、さらに好ましくは８．０％を上限とする。
ＺｒＯ２成分は、原料としてＺｒＯ２、ＺｒＦ４等を用いることができる。
【００４５】
ＣａＯ成分、ＢａＯ成分、ＭｇＯ成分及びＳｒＯ成分は、０％超含有する場合に、ガラスの屈折率を調整し、ガラス原料の溶解性を高め、且つ失透を低減できる任意成分である。
一方で、ＣａＯ成分、ＢａＯ成分の含有量を各々１５．０％以下にすること、また、ＭｇＯ成分、ＳｒＯ成分の含有量を各々１０．０％以下とすることで、ガラスの屈折率の必要以上の低下や、失透を抑えることができる。ＣａＯ成分、ＢａＯ成分の含有量は、好ましくは１５．０％、より好ましくは１０．０％、さらに好ましくは８．０％を上限とする。また、ＭｇＯ成分、ＳｒＯ成分の含有量は、好ましくは１０．０％、より好ましくは５．０％、さらに好ましくは３．０％を上限とする。特に、ＢａＯ成分及びＳｒＯ成分のうち少なくともいずれかについては、比重を小さくすることができるため、好ましくは０％超、より好ましくは１％、さらに好ましくは２％を下限として含有してもよい。
ＭｇＯ成分、ＣａＯ成分、ＳｒＯ成分及びＢａＯ成分は、原料としてＭｇＣＯ３、ＭｇＦ２、ＣａＣＯ３、ＣａＦ２、Ｓｒ（ＮＯ３）２、ＳｒＦ２、ＢａＣＯ３、Ｂａ（ＮＯ３）２、ＢａＦ２等を用いることができる。
【００４６】
ＺｎＯ成分は、本発明の屈折率及びアッベ数の範囲では、０％超含有する場合に、ガラスの屈折率を調整し、ガラス原料の溶解性を高め、且つ失透を低減できる任意成分である。そのため、ＺｎＯ成分の含有量は、好ましくは０％超、より好ましくは３．０％超、さらに好ましくは５．０％超としてもよい。
一方で、ＺｎＯ成分の含有量を２５．０％以下にすることで、比重が大きくなることを抑えつつ、ＺｎＯ成分の過剰な含有による失透を抑えることができる。また、溶融ガラスの粘性の低下が抑えられることで、ガラスへの脈理の発生を低減できる。従って、ＺｎＯ成分の含有量は、好ましくは２５．０％、より好ましくは２０．０％、さらに好ましくは１５．０％を上限とする。
ＺｎＯ成分は、原料としてＺｎＯ、ＺｎＦ２等を用いることができる。
【００４７】
本発明の光学ガラスでは、ＲＯ成分（式中、ＲはＭｇ、Ｃａ、Ｓｒ、Ｂａからなる群より選択される１種以上）の合計量は３０．０％以下が好ましい。これにより、ＲＯ成分の過剰な含有による、ガラスの屈折率の低下や、液相温度の上昇を抑えることができ、比重を小さくすることができる。従って、ＲＯ成分の合計量（質量和）は、好ましくは２５．０％、より好ましくは２０．０％、さらに好ましくは１５．０％を上限とする。
一方で、ＲＯ成分の質量和は、ガラス原料の溶解性を高め、且つ失透を低減する観点から、好ましくは０％超、より好ましくは１．０％以上、さらに好ましくは３．０％以上としてもよい。
【００４８】
Ｌｉ２Ｏ成分は、０％超含有する場合に、ガラス原料の溶解性を改善し、且つガラスを再加熱したときの失透を低減でき、比重を小さくできる任意成分である。
一方で、Ｌｉ２Ｏ成分の含有量を５．０％以下にすることで、ガラスの屈折率を低下し難くし、且つＬｉ２Ｏ成分の過剰な含有によるガラスの失透を低減できる。特に、Ｌｉ２Ｏ成分を含むガラスは、屈折率が低くなり易く、アッベ数が高くなり易い。従って、Ｌｉ２Ｏ成分の含有量は、好ましくは５．０％、より好ましくは３．０％、さらに好ましくは１．０％を上限とし、さらに好ましくは０．５％未満、さらに好ましくは０．３５％未満、さらに好ましくは０．３％未満とする。
Ｌｉ２Ｏ成分は、原料としてＬｉ２ＣＯ３、ＬｉＮＯ３、ＬｉＦ等を用いることができる。
【００４９】
Ｎａ２Ｏ成分、Ｋ２Ｏ成分及びＣｓ２Ｏ成分は、０％超含有する場合に、ガラス原料の溶解性を改善し、且つガラスを再加熱したときの失透を低減でき、比重を小さくできる任意成分である。
一方で、これら成分の各々の含有量を５．０％以下にすることで、ガラスの屈折率を低下し難くし、且つこれら成分の過剰な含有による失透を低減できる。従って、Ｎａ２Ｏ成分、Ｋ２Ｏ成分及びＣｓ２Ｏ成分の各々の含有量は、好ましくは５．０％、より好ましくは３．０％、さらに好ましくは１．０％を上限とする。
Ｎａ２Ｏ成分、Ｋ２Ｏ成分及びＣｓ２Ｏ成分は、原料としてＮａＮＯ３、ＮａＦ、Ｎａ２ＳｉＦ６、Ｋ２ＣＯ３、ＫＮＯ３、ＫＦ、ＫＨＦ２、Ｋ２ＳｉＦ６、Ｃｓ２ＣＯ３、ＣｓＮＯ３等を用いることができる。
【００５０】
本発明の光学ガラスでは、Ｒｎ２Ｏ成分（式中、ＲｎはＬｉ、Ｎａ、Ｋ及びＣｓからなる群より選択される１種以上）の合計量は５．０％以下が好ましい。これにより、ガラスの屈折率を低下し難くし、且つＲｎ２Ｏ成分の過剰な含有による失透を低減できる。従って、Ｒｎ２Ｏ成分の合計量（質量和）は、好ましくは５．０％、より好ましくは３．０％を上限とし、さらに好ましくは１．０％未満とする。
【００５１】
Ｐ２Ｏ５成分は、０％超含有する場合に、ガラスの液相温度を下げて失透を低減できる任意成分である。
一方で、Ｐ２Ｏ５成分の含有量を１０．０％以下にすることで、ガラスの化学的耐久性、特に耐水性の低下を抑えられる。従って、Ｐ２Ｏ５成分の含有量は、好ましくは１０．０％、より好ましくは５．０％、さらに好ましくは３．０％を上限とする。
Ｐ２Ｏ５成分は、原料としてＡｌ（ＰＯ３）３、Ｃａ（ＰＯ３）２、Ｂａ（ＰＯ３）２、ＢＰＯ４、Ｈ３ＰＯ４等を用いることができる。
【００５２】
ＧｅＯ２成分は、０％超含有する場合に、ガラスの屈折率を高められ、ガラスの液相温度を下げられる任意成分である。
一方で、高価なＧｅＯ２成分を低減することで、本発明におけるガラスの材料コストを低減できる効果を高められる。従って、ＧｅＯ２成分の含有量は、好ましくは１０．０％以下、より好ましくは５．０％、さらに好ましくは１．０％を上限とする。
ＧｅＯ２成分は、原料としてＧｅＯ２等を用いることができる。
【００５３】
Ｂｉ２Ｏ３成分は、０％超含有する場合に、屈折率を高め、且つガラス転移点を下げられる任意成分である。
一方で、Ｂｉ２Ｏ３成分の含有量を１０．０％以下にすることで、ガラスの失透を低減し且つガラスの着色を低減することで、ガラスの可視光透過率を高めることができる。従って、Ｂｉ２Ｏ３成分の含有量は、好ましくは１０．０％、より好ましくは５．０％、さらに好ましくは３．０％を上限とする。
Ｂｉ２Ｏ３成分は、原料としてＢｉ２Ｏ３等を用いることができる。
【００５４】
ＴｅＯ２成分は、０％超含有する場合に、ガラスの屈折率を高められ、且つガラス転移点を低くできる任意成分である。
一方で、ＴｅＯ２成分の含有量を５．０％以下にすることで、ＴｅＯ２成分と溶解設備（特にＰｔ等の貴金属）との合金化が低減されるため、溶解設備の長寿命化を図ることができる。また、高価なＴｅＯ２成分を低減することで、ガラスの材料コストを低減できる。従って、ＴｅＯ２成分の含有量は、好ましくは５．０％を上限とし、より好ましくは３．０％未満、さらに好ましくは１．０％未満とする。
ＴｅＯ２成分は、原料としてＴｅＯ２等を用いることができる。
【００５５】
Ａｌ２Ｏ３成分及びＧａ２Ｏ３成分は、０％超含有する場合に、ガラスの化学的耐久性を高められ、且つガラス原料溶解時の失透を低減できる任意成分である。特に、Ａｌ２Ｏ３成分は０％超含有する場合に、ガラス成形時の安定性を高めることができる。従って、Ａｌ２Ｏ３成分の含有量は、好ましくは０％超、より好ましくは０．５％、さらに好ましくは１．０％超を下限としてもよい。
一方で、Ａｌ２Ｏ３成分及びＧａ２Ｏ３成分の各々の含有量を５．０％以下にすることで、これら成分の過剰な含有によるガラスの失透を低減することができる。また、高価なＧａ２Ｏ３成分を低減することで、ガラスの材料コストを低減できる。従って、Ａｌ２Ｏ３成分及びＧａ２Ｏ３成分の各々の含有量は、好ましくは５．０％を上限とし、より好ましくは３．０％未満とし、さらに好ましくは２．０％未満とする。
Ａｌ２Ｏ３成分及びＧａ２Ｏ３成分は、原料としてＡｌ２Ｏ３、Ａｌ（ＯＨ）３、ＡｌＦ３、Ｇａ２Ｏ３、Ｇａ（ＯＨ）３等を用いることができる。
【００５６】
ＳｎＯ２成分は、０％超含有する場合に、溶融ガラスを清澄でき、且つガラスの可視光透過率を高められる任意成分である。
一方で、ＳｎＯ２成分の含有量を３．０％以下にすることで、溶融ガラスの還元によるガラスの着色や、ガラスの失透を生じ難くすることができる。また、ＳｎＯ２成分と溶解設備（特にＰｔ等の貴金属）との合金化が低減されるため、溶解設備の長寿命化を図ることができる。従って、ＳｎＯ２成分の含有量は、好ましくは３．０％、より好ましくは１．０％、さらに好ましくは０．５％を上限とする。
ＳｎＯ２成分は、原料としてＳｎＯ、ＳｎＯ２、ＳｎＦ２、ＳｎＦ４等を用いることができる。
【００５７】
Ｓｂ２Ｏ３成分は、０％超含有する場合に、ガラスの可視光透過率を高め、且つガラス原料を溶解する際に脱泡できる任意成分である。
一方で、Ｓｂ２Ｏ３成分の含有量を３．０％以下にすることで、ガラス原料溶解時における過度の発泡を抑えられる。また、Ｓｂ２Ｏ３成分が溶解設備（特にＰｔ等の貴金属）と合金化し難くなることで、溶解設備の長寿命化を図れる。また、Ｓｂ２Ｏ３成分の含有量が多すぎると、ガラスの可視光透過率がかえって低くなる。従って、Ｓｂ２Ｏ３成分の含有量は、好ましくは３．０％、より好ましくは２．０％を上限とし、さらに好ましくは１．０％未満、最も好ましくは０．５％未満とする。
Ｓｂ２Ｏ３成分は、原料としてＳｂ２Ｏ３、Ｓｂ２Ｏ５、Ｎａ２Ｈ２Ｓｂ２Ｏ７・５Ｈ２Ｏ等を用いることができる。
【００５８】
なお、ガラスを清澄し脱泡する成分は、上記のＳｂ２Ｏ３成分に限定されるものではなく、ガラス製造の分野における公知の清澄剤、脱泡剤或いはそれらの組み合わせを用いることができる。
【００５９】
＜含有すべきでない成分について＞
次に、本発明の光学ガラスに含有すべきでない成分、及び含有することが好ましくない成分について説明する。
【００６０】
他の成分を、本願発明のガラスの特性を損なわない範囲で必要に応じ、添加することができる。ただし、Ｃｅ、Ｖ、Ｃｒ、Ｍｎ、Ｆｅ、Ｃｏ、Ｎｉ、Ｃｕ、Ａｇ及びＭｏ等の各遷移金属成分は、それぞれを単独又は複合して少量含有した場合でもガラスが着色し、可視域の特定の波長に吸収を生じることで、本願発明の可視光透過率を高める効果を減殺する性質があるため、特に可視領域の波長を透過させる光学ガラスでは、実質的に含まないことが好ましい。
【００６１】
さらに、ＰｂＯ等の鉛化合物、及び、Ｔｈ、Ｃｄ、Ｔｌ、Ｏｓ、Ｂｅ、Ｓｅの各成分は、近年有害な化学物資として使用を控える傾向にあり、ガラスの製造工程のみならず、加工工程、及び製品化後の処分に至るまで環境対策上の措置が必要とされる。従って、環境上の影響を重視する場合には、不可避な混入を除き、これらを実質的に含有しないことが好ましい。これにより、光学ガラスに環境を汚染する物質が実質的に含まれなくなる。そのため、特別な環境対策上の措置を講じなくとも、この光学ガラスを製造し、加工し、及び廃棄できる。
【００６２】
本発明における各成分の含有量の範囲は、酸化物換算組成のガラス全質量に対する質量％で表されているため直接的にモル％の記載に表せるものではないが、本発明において要求される諸特性を満たすガラス組成物中に存在する各成分のモル％表示による組成は、酸化物換算組成で概ね以下の値をとる。
Ｂ２Ｏ３成分  ５．０〜７０．０モル％、
Ｌａ２Ｏ３成分  ３．０〜４０．０モル％、及び
Ｎｂ２Ｏ５成分  ０〜２０．０モル％、
ＷＯ３成分  ０〜２５．０モル％、
並びに
Ｇｄ２Ｏ３成分  ０〜１０．０モル％、
Ｙ２Ｏ３成分  ０〜１０．０モル％、
Ｙｂ２Ｏ３成分  ０〜１０．０モル％、
Ｌｕ２Ｏ３成分  ０〜５．０モル％、
Ｔａ２Ｏ５成分  ０〜１０．０モル％、
ＳｉＯ２成分  ０〜３０．０モル％、
ＴｉＯ２成分  ０〜４０．０モル％、
ＺｒＯ２成分  ０〜３０．０モル％、
ＣａＯ成分  ０〜４０．０モル％、
ＢａＯ成分  ０〜３５．０モル％、
ＭｇＯ成分  ０〜２０．０モル％、
ＳｒＯ成分  ０〜２０．０モル％、
ＺｎＯ成分  ０〜６０．０モル％
Ｌｉ２Ｏ成分  ０〜３０．０モル％、
Ｎａ２Ｏ成分  ０〜２５．０モル％、
Ｋ２Ｏ成分  ０〜２０．０モル％、
Ｃｓ２Ｏ成分  ０〜１０．０モル％、
Ｐ２Ｏ５成分  ０〜１５．０モル％、
ＧｅＯ２成分  ０〜１０．０モル％、
Ｂｉ２Ｏ３成分  ０〜５．０モル％、
ＴｅＯ２成分  ０〜２５．０モル％、
Ａｌ２Ｏ３成分  ０〜１５．０モル％、
Ｇａ２Ｏ３成分  ０〜５．０モル％、
ＳｎＯ２成分  ０〜０．３モル％又は
Ｓｂ２Ｏ３成分  ０〜１．０モル％
【００６３】
［製造方法］
本発明の光学ガラスは、例えば以下のように作製される。すなわち、上記原料を各成分が所定の含有量の範囲内になるように均一に混合し、作製した混合物を白金坩堝に投入し、ガラス組成の溶解難易度に応じて電気炉で１２００〜１４００℃の温度範囲で３〜４時間溶解し、攪拌均質化した後、適当な温度に下げてから金型に鋳込み、徐冷することにより作製される。
【００６４】
［物性］
本発明の光学ガラスは、高屈折率及び高アッベ数（低分散）を有することが好ましい。特に、本発明の光学ガラスの屈折率（ｎｄ）は、好ましくは１．７５、より好ましくは１．７８、さらに好ましくは１．８０を下限とする。この屈折率の上限は、好ましくは１．９５、より好ましくは１．９０、さらに好ましくは１．８８であってもよい。また、本発明の光学ガラスのアッベ数（νｄ）は、好ましくは３０、より好ましくは３３、さらに好ましくは３５を下限とし、好ましくは４５、より好ましくは４３、さらに好ましくは４０、最も好ましくは３９．５を上限とする。
このような高屈折率を有することで、光学素子の薄型化を図っても大きな光の屈折量を得ることができる。また、このような低分散を有することで、単レンズであっても光の波長による焦点のずれ（色収差）が小さくなる。加えて、このような低分散を有することで、例えば高分散（低いアッベ数）を有する光学素子と組み合わせた場合に、高い結像特性等を図ることができる。
従って、本発明の光学ガラスは、光学設計上有用であり、特に高い結像特性等を図りながらも、光学系の小型化を図ることができ、光学設計の自由度を広げることができる。
【００６５】
また、本発明の光学ガラスは、比重が小さいことが好ましい。より具体的には、本発明の光学ガラスの比重は４．８０以下である。これにより、光学素子やそれを用いた光学機器の質量が低減されるため、光学機器の軽量化に寄与することができる。従って、本発明の光学ガラスの比重は、好ましくは４．８０、より好ましくは４．６０、好ましくは４．３０を上限とする。なお、本発明の光学ガラスの比重は、概ね３．００以上、より詳細には３．５０以上、さらに詳細には４．００以上であることが多い。
本発明の光学ガラスの比重は、日本光学硝子工業会規格ＪＯＧＩＳ０５−１９７５「光学ガラスの比重の測定方法」に基づいて測定する。
【００６６】
本発明の光学ガラスは、可視光透過率、特に可視光のうち短波長側の光の透過率が高く、それにより着色が少ないことが好ましい。特に、本発明の光学ガラスにおける、厚み１０ｍｍのサンプルで分光透過率５％を示す最も短い波長（λ５）は、好ましくは４００ｎｍ、より好ましくは３８０ｎｍ、さらに好ましくは３６０ｎｍを上限としてもよい。また、本発明の光学ガラスにおける、厚み１０ｍｍのサンプルで分光透過率７０％を示す最も短い波長（λ7０）は、好ましくは４５０ｎｍ、より好ましくは４３０ｎｍ、さらに好ましくは４００ｎｍを上限としてもよく、また、本発明の光学ガラスにおける、厚み１０ｍｍのサンプルで分光透過率８０％を示す最も短い波長（λ８０）は、好ましくは５００ｎｍ、より好ましくは４９０ｎｍ、さらに好ましくは４８０ｎｍを上限としてもよい。これらにより、ガラスの吸収端が可視領域から外れ、より幅広い可視域の波長の光に対するガラスの透明性が高められるため、この光学ガラスをレンズ等の可視光を透過させる光学素子に好適に用いることができる。
【００６７】
［プリフォーム及び光学素子］
作製された光学ガラスから、例えばリヒートプレス成形や精密プレス成形等のモールドプレス成形の手段を用いて、ガラス成形体を作製することができる。すなわち、光学ガラスから形成されたゴブやガラスブロックに対して研削及び研磨を行って光学素子の形状を得る方法、光学ガラスから形成されたゴブやガラスブロックを再加熱して成形（リヒートプレス成形）して得られたガラス成形体を研削及び研磨する方法、及び、ゴブやガラスブロックを切断して研磨したプリフォーム材、若しくは公知の浮上成形等により成形されたプリフォーム材を超精密加工された金型で成形（精密プレス成形）して光学素子の形状を得る方法により、ガラス成形体を作製することができる。なお、ガラス成形体を作製する手段は、これらの手段に限定されない。
【００６８】
このようにして作製されるガラス成形体は、様々な光学素子及び光学設計に有用である。特に、本発明の光学ガラスから、精密プレス成形等の手段を用いて、レンズやプリズム、ミラー等の光学素子を作製することが好ましい。これにより、カメラやプロジェクタ等のような光学素子に可視光を透過させる光学機器に用いたときに、高精細で高精度な結像特性等を実現しつつ、これら光学機器における光学系の小型化を図ることができる。
【実施例】
【００６９】
本発明の実施例（Ｎｏ．１〜Ｎｏ．８）及び比較例（Ｎｏ．Ａ）の組成、並びに、これらのガラスの屈折率（ｎｄ）、アッベ数（νｄ）、比重、並びに分光透過率が５％、７０％、８０％を示す波長（λ５、λ70、λ８０）の結果を表１及び表２に示す。なお、以下の実施例はあくまで例示の目的であり、これらの実施例のみ限定されるものではない。
【００７０】
これら実施例及び比較例のガラスは、いずれも各成分の原料として各々相当する酸化物、水酸化物、炭酸塩、硝酸塩、弗化物、水酸化物、メタ燐酸化合物等の通常の光学ガラスに使用される高純度原料を選定し、表１及び表２に示した各実施例及び比較例の組成の割合になるように秤量して均一に混合した後、白金坩堝に投入し、ガラス組成の溶解難易度に応じて電気炉で１１００〜１５００℃の温度範囲で２〜５時間溶解した後、攪拌均質化して泡切れ等を行ってから金型に鋳込み、徐冷してガラスを作製した。
【００７１】
ここで、実施例及び比較例のガラスの屈折率及びアッベ数は、日本光学硝子工業会規格ＪＯＧＩＳ０１−２００３に基づいて測定した。なお、本測定に用いたガラスとして、アニール条件を徐冷降下速度を−２５℃／ｈｒとして、徐冷炉で処理を行ったガラスを用いた。
【００７２】
また、実施例及び比較例のガラスの比重は、ＪＯＧＩＳ０５−１９７５「光学ガラスの比重の測定方法」に準じて測定した。
【００７３】
また、実施例及び比較例のガラスの可視光透過率は、日本光学硝子工業会規格ＪＯＧＩＳ０２に準じて測定した。なお、本発明においては、ガラスの透過率を測定することで、ガラスの着色の有無と程度を求めた。具体的には、厚さ１０±０．１ｍｍの対面平行研磨品をＪＩＳＺ８７２２に準じ、２００〜８００ｎｍの分光透過率を測定し、λ５（透過率５％時の波長）、λ７０（透過率７０％時の波長）及びλ８０（透過率８０％時の波長）を求めた。
【００７４】
【表１】
0006771811.tif 000002
【００７５】
【表２】
0006771811.tif 000003
【００７６】
本発明の実施例の光学ガラスは、比重が４．８０以下、より詳細には４．５０以下であった。一方、比較例Ａのガラスは、比重が４．８０を超えていた。このため、本発明の実施例の光学ガラスは比較例のガラスに比べて比重が小さいことが明らかになった。
【００７７】
本発明の実施例の光学ガラスは、λ８０（透過率８０％時の波長）がいずれも５００ｎｍ以下、より詳細には４８０ｎｍ以下であった。また、本発明の実施例の光学ガラスは、λ70（透過率７０％時の波長）がいずれも４５０ｎｍ以下、より詳細には４３０ｎｍ以下であった。また、本発明の実施例の光学ガラスは、λ５（透過率５％時の波長）がいずれも４００ｎｍ以下、より詳細には３８０ｎｍ以下であった。
【００７８】
また、本発明の実施例の光学ガラスは、いずれも屈折率（ｎｄ）が１．７５以上、より詳細には１．８０以上であり、所望の範囲内であった。
【００７９】
また、本発明の実施例の光学ガラスは、いずれもアッベ数（νｄ）が３０以上、より詳細には３５以上であるとともに、このアッベ数（νｄ）は４０以下、より詳細には３９．５以下であり、所望の範囲内であった。
【００８０】
また、本発明の実施例の光学ガラスは、比較例のガラスに比べてＮｂ２Ｏ５成分及びＷＯ３の含有量が少ないため、材料コストが低減されている。
【００８１】
従って、本発明の実施例の光学ガラスは、屈折率（ｎｄ）及びアッベ数（νｄ）が所望の範囲内にありながら安価に作製でき、比重が小さく、且つ着色が少なく可視光透過率が高いことが明らかになった。そのため、本発明の実施例の光学ガラスは、光学機器の軽量化に寄与し、且つ可視光を透過させる用途に好適に用いられることが推察される。
【００８２】
さらに、本発明の実施例の光学ガラスを用いて、リヒートプレス成形を行った後で研削及び研磨を行い、レンズ及びプリズムの形状に加工した。また、本発明の実施例の光学ガラスを用いて、精密プレス成形用プリフォームを形成し、精密プレス成形用プリフォームをレンズ及びプリズムの形状に精密プレス成形加工した。いずれの場合も、成形型との融着の問題や、加熱軟化後のガラスへの乳白化及び失透等の問題は生じず、安定に様々なレンズ及びプリズムの形状に加工することができた。
【００８３】
以上、本発明を例示の目的で詳細に説明したが、本実施例はあくまで例示の目的のみであって、本発明の思想及び範囲を逸脱することなく多くの改変を当業者により成し得ることが理解されよう。